СЛОИСТЫЕ ПЛЕНОЧНЫЕ КОМПОЗИЦИИ, УПАКОВКИ, ИЗГОТОВЛЕННЫЕ ИЗ НИХ, И СПОСОБЫ ПРИМЕНЕНИЯ

1. Перфорированная пленочная композиция, содержащая, по меньшей мере, три слоя, при этом, по меньшей мере, один слой является внутренним слоем с более низкой температурой плавления и/или размягчения по сравнению с соответствующими температурами размягчения и/или плавления, по меньшей мере, двух наружных слоев, расположенных на противоположных поверхностях внутреннего слоя, и
при этом когда пленочная композиция подвергается действию повышенной температуры, по меньшей мере, один внутренний слой размягчается или расплавляется до такой степени, что при воздействии сжимающей силы происходит запечатывание достаточного количества перфораций во внутреннем слое для обеспечения пленочной композиции усиленным барьером для влаги, и
при этом слои пленочной композиции имеют перфорации с общим центром, и
при этом каждый из наружных слоев независимо образован из пленки, содержащей, по меньшей мере, один полимер, или независимо образован из вспененного термопластичного материала, и
при этом внутренний слой образован из пленки, содержащей, по меньшей мере, один полимер, или образован из вспененного термопластичного полимера.
2. Пленочная композиция по п.1, где барьер для влаги в пленочной композиции определяют, используя напорное гидравлическое испытания согласно ISO 1420A1.
3. Пленочная композиция по п.1, где каждый из наружных слоев примыкает к поверхности внутреннего слоя.
4. Пленочная композиция по п.1, где по меньшей мере, один внутренний слой имеет температуру размягчения по Вика, по меньшей мере, на 20°С ниже соответствующих температур размягчения, по меньшей мере, двух наружных слоев.
5. Пленочная композиция по п.1, где воздействие повышенной температуры и воздействие сжимающей силы осуществляются одновременно.
6. Пленочная композиция по п.1, где перфорации имеют размеры, которые в отдельности равны 100 микронам или более.
7. Пленочная композиция по п.6, где барьер для влаги сохраняется при давлении от 10 мбар до 21,5 мбар, как это определено напорным гидравлическим испытанием (ISO 1420А1).
8. Пленочная композиция по п.1, где по меньшей мере, один внутренний слой содержит термопластичную смолу, имеющую температуру размягчения по Вика от 20 до 150°С.
-
9. Пленочная композиция по п.8, где термопластичная смола выбрана из группы, состоящей из сополимеров пропилена и αолефина, сополимеров этилена и α-олефина и их смесей.
-
10. Пленочная композиция по п.8, где в качестве термопластичной смолы использован сополимер этилена и αолефина или его смесь.
11. Пленочная композиция по п.10, где сополимер этилена и α-олефина или его смесь представляет собой сополимер, образованный из мономеров, выбранных из группы, состоящей из этилена и 1-октена, этилена и 1-бутена, этилена и 1-гексена, этилена и 1-пентена, этилена и 1-гептена, этилена и пропилена, этилена и 4-метилпентена-1 и их смесей.
2
12. Пленочная композиция по п.11, где сополимер этилена и α-олефина или его смесь имеет индекс расплава (I) от 1 г/10 мин до 100 г/10 мин.
3
13. Пленочная композиция по п.10, где сополимер этилена и α-олефина имеет индекс расплава от 1 до 50 грамм/10 минут, плотность от 0,86 до 0,920 г/см и молекулярно-массовое распределение, Мw/Mn, от 2 до 10.
14. Пленочная композиция по п.11, где по меньшей мере, один наружный слой выполнен из термопластичной смолы, выбранной из группы, состоящей из гомополимеров на основе пропилена, сополимеров на основе пропилена, гомополимеров на основе этилена, сополимеров на основе этилена и их смесей.
15. Пленочная композиция по п.14, где в качестве термопластичной смолы использован сополимер этилена и α-олефина или его смесь.
16. Пленочная композиция по п.15, где сополимер этилена и α-олефина или его смесь представляет собой сополимер, образованный из мономеров, выбранных из группы состоящей из этилена и 1-октена, этилена и 1-бутена, этилена и 1-гексена, этилена и 1-пентена, этилена и 1-гептена, этилена и пропилена, этилена и 4-метил-пентена и их смесей.
2
17. Пленочная композиция по п.16, где сополимер этилена и α-олефина или его смесь имеет индекс расплава (I) от 0,1 г/10 мин до 100 г/10 мин.
3
18. Пленочная композиция по п.16, где сополимер этилена и α-олефина имеет индекс расплава от 0,2 до 50 г/10 мин, плотность от 0,900 до 0,940 г/см и молекулярно-массовое распределение, Мw/Мn, от 1,5 до 5.
19. Пленочная композиция по п.1, дополнительно содержащая полистирол общего назначения, ударопрочный полистирол, сополимер акрилонитрила, бутадиена и стирола, сополимер стирола и акрилонитрила, найлон, стироловые блок-сополимеры и их смеси.
20. Пленочная композиция по п.1, где внутренний слой содержит теплопередающее вещество.
21. Упаковка, выполненная из пленочной композиции по п.1.
3
22. Упаковка по п.21, в которой пленочная композиция имеет воздухопроницаемость, по меньшей мере, 20 м/ч.
23. Упаковка по п.21, в которой пленочная композиция имеет толщину от 50 до 250 мкм.
24. Упаковка по п.21, которая имеет емкость от 1 до 100 кг.
25. Упаковка по п.21, которая содержит два или большее число швов, и при этом упаковка содержит перфорации в одном или большем числе определенных участков поверхности упаковки.
26. Упаковка по п.25, в которой перфорации расположены на одном или большем числе определенных участков, которые испытывают действие максимальной сжимающей силы, воспринимаемой от устройства, которое прилагает сжимающую силу к поверхности упаковки.
27. Способ получения перфорированной пленочной композиции, содержащей, по меньшей мере, три слоя, при этом указанный способ включает
а) выбор термопластичного полимера или смеси полимеров, подходящих для каждого слоя;
b) получение из термопластичных полимеров или смесей пленочной композиции, полученной экструзией с раздувкой или отливкой из раствора, при этом пленка, полученная экструзией с раздувкой или отливкой из раствора, содержит, по меньшей мере, три слоя;
с) перфорацию указанной пленки, полученной экструзией с раздувкой или отливкой из раствора, с образованием перфорированной пленочной композиции; и
при этом, по меньшей мере, один слой в пленочной композиции является внутренним слоем с более низкой температурой размягчения и/или плавления по сравнению с соответствующими температурами размягчения и/или плавления, по меньшей мере, двух наружных слоев, расположенных на противоположных поверхностях внутреннего слоя, и при этом слои пленочной композиции, выполняют с перфорациями, имеющими общий центр, и
при этом когда пленочную композицию подвергают действию повышенной температуры, по меньшей мере, один внутренний слой размягчается или расплавляется до такой степени, что при воздействии сжимающей силы происходит запечатывание достаточного количества перфораций во внутреннем слое для наделения пленочного композиционного материала усиленным барьером для влаги.
28. Способ наполнения упаковки порошкообразными материалами, включающий:
а) введение порошкообразного материала в упаковку соответствующей емкости для образования наполненной упаковки, при этом упаковка образована из перфорированной пленочной композиции, содержащей, по меньшей мере, три слоя, где по меньшей мере, один слой является внутренним слоем с более низкой температурой размягчения и/или плавления по сравнению с соответствующими температурами размягчения и/или плавления, по меньшей мере, двух наружных слоев, расположенных на противоположных поверхностях внутреннего слоя; и слои пленочной композиции имеют перфорации с общим центром;
b) нагревание упаковки до температуры, достаточной для размягчения или частичного расплавления, по меньшей мере, одного внутреннего слоя; и
с) действие на наполненную упаковку сжимающей силы.
29. Способ по п.28, дополнительно включающий запечатывание наполненной упаковки после того, как она была подвергнута действию сжимающей силы.
30. Способ по п.28, при котором перфорации располагают в одном или большем числе определенных участках упаковки, при этом один или большее число предназначенных участков испытывают максимальную сжимающую силу, воспринимаемую от устройства, которое прилагает сжимающую силу к поверхности упаковки.
31. Пленочная композиция по п.1, где перфорации имеют размеры, которые в отдельности равны 1000 мкм или менее.
32. Упаковка по п.25, в которой один или большее число определенных участков расположены на одной или большем числе горизонтально плоских поверхностей упаковки.
33. Упаковка по п.32, в которой перфорации равномерно расположены с промежутками на одном или больше числе определенных участков.
34. Упаковка по п.32, в которой перфорации расположены с большей плотности вдоль продольной средней линии каждого из одного или большего числа определенных участков.
35. Упаковка по п.32, в которой один или большее число определенных участков расположены вдоль продольной средней линии поверхности упаковки, а каждый участок имеет ширину, которая меньше половины ширины упаковки.
36. Упаковка по п.26, где устройство представляет собой пару вертикально расположенных валков.
37. Упаковка по п.26, где устройство представляет собой ряд из двух или большего числа дар вертикально расположенных валков.